(57)【特許請求の範囲】
【請求項１】
オレフィン系重合体１００重量部に対して、下記化学式（１）で表されるポリ（オキシアルキレン）ジオールのジ脂肪酸エステルを０．５〜５重量部及びポリ（オキシアルキレン）ソルビタン・トリ脂肪酸エステル（アルキレン基はエチレンまたはプロピレンまたはブチレン基であり、付加モル数は１０〜４０、脂肪酸は炭素数１２〜１８のアルキル、又はアルキレン脂肪酸である。）を０．０１〜２．５重量部と含むオレフィン系重合体組成物からなる繊維。
Ｒ1−ＣＯＯ−（ＣnＨ2nＯ）a−Ｃ6Ｈ12−Ｏ（ＣnＨ2nＯ）b−ＣＯ−Ｒ2
・・・・式（１）
［式中、Ｒ1及びＲ2は炭素数が１１〜１７のアルキル基であり、それぞれ同じであっても、異なってもよい、（ＣnＨ2nＯ）a及び（ＣnＨ2nＯ）bのｎは２〜４の整数であり、ａ＋ｂは５〜２３である。］
【請求項２】
オレフィン系重合体が、プロピレン系重合体である請求項１に記載の繊維。
【請求項３】
プロピレン系重合体が、融点（Ｔｍ）が１２５〜１５５℃の範囲にあるプロピレン・α−オレフィンランダム共重合体である請求項２に記載の繊維。
【請求項４】
化学式（１）において、（ＣnＨ2nＯ）a及び（ＣnＨ2nＯ）bのｎが２である請求項１に記載の繊維。
【請求項５】
化学式（１）において、Ｒ1及びＲ2の炭素数が１１〜１６である請求項１に記載の繊維。
【請求項６】
繊維が長繊維である請求項１〜５のいずれかに記載の繊維。
【請求項７】
請求項１〜６のいずれかに記載の繊維からなる不織布。
【請求項８】
請求項７に記載の不織布を、トップシート及び／又はセカンドシートに用いてなる吸収性物品。
【請求項９】
請求項７に記載の不織布を、吸収体を包むシートに用いてなる吸収性物品。
【発明の詳細な説明】
【技術分野】
【０００１】
紡糸性が良好で、紡糸時の発煙が抑制され、且つ、初期親水性及び耐久親水性に優れる繊維、かかる繊維を含む不織布に関する。
【背景技術】
【０００２】
ポリプロピレンに代表されるオレフィン系重合体から得られる不織布は通気性、柔軟性、軽量性に優れることから各種用途に幅広く用いられている。そのため、不織布には、その用途に応じた各種の特性が求められるとともに、その特性の向上が要求されている。【０００３】
一方、オレフィン系重合体からなる不織布は、本質的に疎水性であるので、紙おむつ、生理用ナプキン等の衛生材料のトップシート、ワイパーなどに使用するには、親水処理することが必須である。【０００４】
オレフィン系重合体を親水化処理する方法の一つとして、特定の範囲の平均分子量を有するポリオキシエチレンのジ脂肪酸エステルを用いる方法（特許文献１：特表平９−５０３８２９号公報、あるいは特許文献２：特表２００６−５０８１９４号公報）が提案されている。【０００５】
しかしながら、特許文献１の実施例１及び実施例５に記載されている不飽和カルボン酸のジエステルである平均分子量４００のポリエチレン酸化物のジオレイン酸エステルをポリプロピレンに添加してスパンボンド不織布を製造した場合は、紡糸時の発煙が多く、得られるスパンボンド不織布の初期親水性が非常に劣り、熱処理などにより「活性化」しない限り親水性が全く得られないことがわかった。【０００６】
一方、特許文献２に記載された発明は、ポリプロピレンスパンボンド不織布などの繊維の柔軟仕上げに用いるものであって、親水化処理を目的とするものではないと記載されている。そして、公表特許公報の段落［００１４］には、ポリエチレングリコール（分子量４００）とデカン酸（炭素数：１０）またはラウリン酸（炭素数：１２）との反応生成物の使用が特に好ましい、と記載されている。【０００７】
特許文献２に記載の、平均分子量４００のポリエチレングリコールのジラウリン酸エステルをポリプロピレンに添加して得られるスパンボンド不織布は、柔軟性の他に、初期親水性や耐久親水性は良好であるものの、高温で押出成形し紡糸する際の発煙が多く、この発煙成分が製造設備を汚染するため、安定的な生産を持続することが困難であることがわかった。
【先行技術文献】
【特許文献】
【０００８】
【特許文献１】特表平９−５０３８２９号公報
【特許文献２】特表２００６−５０８１９４号公報
【発明の概要】
【発明が解決しようとする課題】
【０００９】
本発明者らは、不織布の製造時に発煙が低減され、しかも、不織布の製造後短時間に親水性（初期親水性）が発現し、且つ、熱処理の有無に関わらず親水性が持続（耐久親水性）するという、耐発煙性に優れ、しかも初期親水性及び耐久親水性が共に優れるオレフィン重合体不織布に好適な繊維及び不織布を開発することを目的とし、種々検討した結果、親水剤として、非イオン系界面活性剤として特定のポリ（オキシアルキレン）ジオールのジ飽和脂肪酸エステルとポリ（オキシアルキレン）ソルビタン・トリ脂肪酸エステルとを添加・混合することにより、本発明の目的を達成し得ることを見出した。
【課題を解決するための手段】
【００１０】
本発明は、オレフィン系重合体１００重量部に対して、下記化学式（１）で表されるポリ（オキシアルキレン）ジオールのジ脂肪酸エステルを０．５〜５重量部及びポリ（オキシアルキレン）ソルビタン・トリ脂肪酸エステル（アルキレン基はエチレンまたはプロピレンまたはブチレン基であり、付加モル数は１０〜４０、脂肪酸は炭素数が１２〜１８のアルキル、又はアルキレン脂肪酸である。）を０．０１〜２．５重量部と含むオレフィン系重合体組成物からなる繊維を提供するものである。【００１１】
Ｒ1−ＣＯＯ−（ＣnＨ2nＯ）a−Ｃ6Ｈ12−Ｏ（ＣnＨ2nＯ）b−ＣＯ−Ｒ2
・・・・式（１）
［式中、Ｒ1及びＲ2は炭素数が１１〜１７のアルキル基、であり、それぞれ同じであっても、異なってもよく、（ＣnＨ2nＯ）a及び（ＣnＨ2nＯ）bのｎは２〜４の整数であり、ａ＋ｂは５〜２３である。］
【発明の効果】
【００１２】
本発明に係わる特定のポリ（オキシアルキレン）ジオールのジ脂肪酸エステル及びポリ（オキシアルキレン）ソルビタン・トリ脂肪酸エステルを含むオレフィン系重合体組成物は、不織布などの繊維を紡糸する際の紡糸性に優れ、且つ、発煙が抑制され、しかも、得られる繊維及び不織布は、製造後の親水性の発現時間が３時間以下と極めて短く、しかも、８０℃で２時間熱処理する前後も親水性が持続し、初期親水性及び耐久親水性が共に優れるという特徴を有する。
【発明を実施するための形態】
【００１３】
＜オレフィン系重合体＞
本発明の繊維及び当該繊維を含む不織布を形成するオレフィン系重合体は、エチレン、プロピレン、１−ブテン、１−ヘキセン、４−メチル−１−ペンテン及び１−オクテン等のα−オレフィンの単独若しくは共重合体であり、具体的には、高圧法低密度ポリエチレン、線状低密度ポリエチレン（所謂ＬＬＤＰＥ）、高密度ポリエチレン、エチレン・プロピレンランダム共重合体、エチレン・１−ブテンランダム共重合体等のエチレンの単独重合体あるいはエチレン・α−オレフィン共重合体等のエチレン系重合体；プロピレンの単独重合体（所謂ポリプロピレン）、プロピレン・エチレンランダム共重合体、プロピレン・エチレン・１−ブテンランダム共重合体（所謂ランダムポリプロピレン）、プロピレンブロック共重合体、プロピレン・１−ブテンランダム共重合体等のプロピレン系重合体；１−ブテン単独重合体、１−ブテン・エチレン共重合体、１−ブテン・プロピレン共重合体等の１−ブテン系重合体；ポリ４−メチル−１−ペンテン等が挙げられる。
【００１４】
これらオレフィン系重合体の中でも、プロピレン系重合体が、成形時の紡糸安定性や不織布の加工性及び通気性、柔軟性、軽量性、耐熱性に優れる不織布が得られるので、好ましい。
【００１５】
本発明に係るオレフィン系重合体には、本発明の目的を損なわない範囲で、親水性を促進または抑制する助剤、通常用いられる酸化防止剤、耐候安定剤、耐光安定剤、ブロッキング防止剤、滑剤、核剤、顔料、柔軟剤、撥水剤、フィラー、抗菌剤等の添加剤あるいはオレフィン系重合体以外の重合体を必要に応じて配合することができる。
【００１６】
＜プロピレン系重合体＞
本発明に係わるプロピレン系重合体としては、融点（Ｔｍ）が１２５℃以上、好ましくは１３０〜１６５℃の範囲にあるプロピレンの単独重合体若しくはプロピレンと少量のエチレン、１−ブテン、１−ペンテン、１−ヘキセン、１−オクテン、４−メチル−１−ペンテン等の炭素数２以上（但し炭素数３を除く）、好ましくは２〜８（但し炭素数３を除く）の１種または２種以上のα−オレフィンとの共重合体である。
【００１７】
本発明に係わるプロピレン系重合体は、溶融紡糸し得る限り、メルトフローレート（ＭＦＲ：ＡＳＴＭＤ−１２３８、２３０℃、荷重２１６０ｇ）は特に限定はされないが、通常、１〜１０００ｇ／１０分、好ましくは５〜５００ｇ／１０分、さらに好ましくは１０〜１００ｇ／１０分の範囲にある。
【００１８】
本発明に係わるプロピレン系重合体の中でも、融点（Ｔｍ）が１２５〜１５５℃、好ましくは１３０〜１４７℃の範囲にあるプロピレンと少量のエチレン、１−ブテン、１−ペンテン、１−ヘキセン、１−オクテン、４−メチル−１−ペンテン等の炭素数２以上、好ましくは２〜８の１種または２種以上のα−オレフィンとのプロピレン・α−オレフィンランダム共重合体が、柔軟性、初期親水性に優れる不織布が得られるので、とくに好ましい。
【００１９】
プロピレン・α−オレフィンランダム共重合体におけるα−オレフィンの含有量は、融点（Ｔｍ）が上記範囲にある限り、特に限定はされないが、通常１〜１０モル％の範囲にある。より好ましくは１〜５モル％である。
【００２０】
＜ポリ（オキシアルキレン）ジオールのジ飽和脂肪酸エステル＞
本発明に係わるポリ（オキシアルキレン）ジオールのジ飽和脂肪酸エステルは、下記化学式（１）で表される。
【００２１】
Ｒ1−ＣＯＯ−（ＣnＨ2nＯ）a−Ｃ6Ｈ12−Ｏ（ＣnＨ2nＯ）b−ＣＯ−Ｒ2
・・・・式（１）
［式中、Ｒ1及びＲ2は炭素数が１１〜１７のアルキル基であり、それぞれ同じであっても、異なってもよく、（ＣnＨ2nＯ）a及び（ＣnＨ2nＯ）bのｎは２〜４の整数であり、ａ＋ｂはは５〜２３である。］
式（１）中、Ｒ1及びＲ2基としては、具体的には、ＣＨ3‐（ＣＨ2）11基（ドデシル基）、ＣＨ3‐（ＣＨ2）12基（トリデシル基）、ＣＨ3‐（ＣＨ2）13基（テトラデシル基）、ＣＨ3‐（ＣＨ2）14基（ペンタデシル基）、ＣＨ3‐（ＣＨ2）15基（ヘキサデシル基）、ＣＨ3‐（ＣＨ2）16基（ヘプタデシル基）、及びＣＨ3‐（ＣＨ2）17基（オクタデシル基）である。
【００２２】
本発明に係わるポリ（オキシアルキレン）ジオールのジ飽和脂肪酸エステルは、種々公知の製造方法、例えば、１，６−ヘキサンジオールにエチレンオキサイド、プロピレンオキサイド及びブチレンオキサイドなどを付加させた後、飽和脂肪酸とジエステル化させることで得られるが、式（１）を満たすものであればこの限りではない。
【００２３】
初期親水性を考慮すると、Ｒ1及びＲ2基が、ＣＨ3‐（ＣＨ2）11基（ドデシル基）、ＣＨ3‐（ＣＨ2）12基（トリデシル基）、ＣＨ3‐（ＣＨ2）13基（テトラデシル基）、ＣＨ3‐（ＣＨ2）14基（ペンタデシル基）及びＣＨ3‐（ＣＨ2）15基（ヘキサデシル基）が好ましい。
【００２４】
Ｒの炭素数が９のＣＨ3‐（ＣＨ2）8基（ノニル基）を有するポリ（オキシアルキレン）ジオールのジ飽和脂肪酸エステルは、紡糸時の発煙が激しく、且つ、得られる不織布は親水性、とくに、耐久親水性が劣る。一方、Ｒの炭素数が１８のＣＨ3‐（ＣＨ2）17基（オクタデシル基）あるいはＣＨ3‐（ＣＨ2）7ＣＨ＝ＣＨ（ＣＨ2）7基を有するポリ（オキシアルキレン）ジオールのジ飽和脂肪酸エステルは、紡糸時の発煙は抑制されるが、得られる不織布は初期親水性及び耐久親水性に劣る。
【００２５】
式（１）中、（ＣnＨ2nＯ）a及び（ＣnＨ2nＯ）b基は、具体的には、エチレンオキサイド、プロピレンオキサイド及びブチレンオキサイドの付加物、好ましくはエチレンオキサイドの付加物であって、付加モル数が５〜２３、好ましくは１０〜１５である。
【００２６】
（ＣnＨ2nＯ）a及び（ＣnＨ2nＯ）b基の付加モル数、即ち、ａ＋ｂが５未満のジ脂肪酸エステルは、成形時の発煙が多いため、安定生産上好ましくない。また、得られた不織布を水中に浸漬すると経時的に親水剤成分が溶出する虞がある。ジ脂肪酸エステルの水への溶出が多いと、製造時や使用時に水と接触した際、その残留水が白濁したりして、排水の際に特別な処理が必要になる場合があるので好ましくない。また、おむつのトップシート等に使用した場合、使用中にジ脂肪酸エステルが周辺に流れ出し、肌を汚染したり、本来疎水性であるべきその他の部材を親水化してしまう虞があるので好ましくない。一方、ａ＋ｂが２３を超えるジ脂肪酸エステルは、成形時の発煙や水中での親水剤の溶出は少ないものの、得られる不織布の親水性が不十分であったり、オレフィン系重合体組成物を押出機に導入して溶融成形する際にオレフィン系重合体組成物の食込み不良が著しくなり良好な繊維及び不織布が得られない虞がある。
【００２７】
一方、Ｒ−ＣＯＯ−（ＣnＨ2nＯ）−Ｈで表されるポリ（オキシアルキレン）ジオールのモノ飽和脂肪酸エステルは、押出成形性に劣り、良好な繊維及び不織布が得られない。成形できた場合でも成形時の発煙が多いため安定生産上好ましくない。
【００２８】
＜ポリ（オキシアルキレン）ソルビタン・トリ脂肪酸エステル＞
本発明に係るポリ（オキシアルキレン）ソルビタン・トリ脂肪酸エステルのアルキレン基はエチレンまたはプロピレンまたはブチレン基であり、付加モル数は１０〜４０、脂肪酸は炭素数１２〜１８のアルキル、又はアルキレン脂肪酸である。
【００２９】
本発明に係るポリ（オキシアルキレン）ソルビタン・トリ脂肪酸エステルのソルビタン環については、５員環、６員環に限りはなく、オキシアルキレン基の付加部位やエステル化部位についても限りはない。
【００３０】
＜オレフィン系重合体組成物＞
本発明に係わるオレフィン系重合体組成物は、前記オレフィン系重合体１００重量部に対して、前記ポリ（オキシアルキレン）ジオールのジ飽和脂肪酸エステルを０．５〜５重量部、好ましくは１〜３重量部、及び前記ポリ（オキシアルキレン）ソルビタン・トリ脂肪酸エステルを０．０１〜２．５重量部、好ましくは０．５〜２．０重量部含む組成物である。
【００３１】
ポリ（オキシアルキレン）ジオールのジ飽和脂肪酸エステルの量が０．５重量部未満では、親水性が劣る。一方、上限は特に限定はされないが、５重量部を超えると、親水性が飽和するともに、得られる繊維及び当該繊維を含む不織布の表面に滲み出すポリ（オキシアルキレン）ジオールのジ飽和脂肪酸エステルの量が多くなり、成形加工性が低下する。
【００３２】
ポリ（オキシアルキレン）ソルビタン・トリ脂肪酸エステルの量が０．０１重量部未満では、ポリ（オキシアルキレン）ジオールのジ飽和脂肪酸エステルとの相乗効果が得られず、オレフィン系重合体組成物を押出機に導入して溶融成形する際に原料の食込み不良が著しくなり良好な繊維及び不織布が得られないため、好ましくない。
【００３３】
一方、上限は特に限定はされないが、ポリ（オキシアルキレン）ソルビタン・トリ脂肪酸エステルの量が２．５重量部を超えると、親水性が劣るため好ましくない。
【００３４】
本発明に係るオレフィン系重合体組成物を用意する場合は、前記ポリ（オキシアルキレン）ジオールのジ飽和脂肪酸エステルを、５重量％を超える、例えば、１０〜７０重量％と高濃度に含むペレット状のマスターバッチとしておくと、繊維及び不織布の製造時にポリ（オキシアルキレン）ジオールのジ飽和脂肪酸エステル及びポリ（オキシアルキレン）ソルビタン・トリ脂肪酸エステルの添加及び前記オレフィン系重合体との混合が容易となるので好ましい。ポリ（オキシアルキレン）ジオールのジ飽和脂肪酸エステルとポリ（オキシアルキレン）ソルビタン・トリ脂肪酸エステルとの混合物のマスターバッチに用いるオレフィン系重合体は、前記オレフィン系重合体に限らず、他のオレフィン系重合体を用いてもよい。かかるマスターバッチに用いるオレフィン系重合体は目的とする繊維及び当該繊維を含む不織布に応じて、ＭＦＲを適宜選択し得る。
【００３５】
本発明に係るオレフィン系重合体組成物には、本発明の目的を損なわない範囲で、通常用いられる酸化防止剤、耐候安定剤、耐光安定剤、ブロッキング防止剤、滑剤、核剤、顔料等の添加剤あるいはオレフィン系重合体以外の重合体を必要に応じて配合することができる。
【００３６】
＜繊維及び不織布＞
本発明の繊維及び当該繊維を含む不織布は、前記オレフィン系重合体と前記ポリ（オキシアルキレン）ジオールのジ飽和脂肪酸エステル及び前記ポリ（オキシアルキレン）ソルビタン・トリ脂肪酸エステルを含むオレフィン系重合体組成物の繊維及び当該繊維を含む不織布である。
【００３７】
本発明の繊維及び当該繊維を含む不織布は、初期親水性に優れるが、使用するオレフィン系重合体と前記ポリ（オキシアルキレン）ジオールのジ飽和脂肪酸エステル及び前記ポリ（オキシアルキレン）ソルビタン・トリ脂肪酸エステルとの組合せによって初期親水性が不足する場合は、得られた不織布を、熱処理することで親水性を発現させることができる。この場合の熱処理の条件は、使用するオレフィン系重合体の性状によるが、一般的には４０〜９０℃の温度で５分から２時間程度行うのが好ましい。
【００３８】
本発明の繊維は、通常、繊度が０．５〜５デニールの範囲にある。本発明の繊維は短繊維であってもよいが、長繊維であることが、得られる不織布からの繊維の脱落等がないので好ましい。
【００３９】
本発明の繊維の断面形状は丸型の他にＶ字型、十字型、Ｔ字型などの異型断面であっても良い。
【００４０】
本発明の繊維は、サイド・バイ・サイド型の少なくとも２成分以上のオレフィン系重合体組成物からなる捲縮繊維であっても良い。好ましくは、オレフィン系重合体として、プロピレンの単独重合体とプロピレン・エチレンランダム共重合体からなるサイド・バイ・サイド型の捲縮繊維を挙げることができる。
【００４１】
また、本発明の繊維は、同芯型あるいは偏心型の繊維であってもよく、その場合は、芯部、鞘部の両方、あるいはいずれか一方に、前記ポリ（オキシアルキレン）ジオールのジ飽和脂肪酸エステル及び前記ポリ（オキシアルキレン）ソルビタン・トリ脂肪酸エステルを添加しても良い。
【００４２】
さらに、本発明の繊維は、他の繊維との混繊不織布としてもよい。例えば、本発明の繊維は、かかる捲縮繊維とその他の非捲縮繊維との混繊不織布としても良い。
【００４３】
本発明の不織布は、用途により、種々公知の交絡方法、例えば、ニードルパンチ、ウォータージェット、超音波等の手段を用いる方法、あるいはエンボスロールを用いる熱エンボス加工またはホットエアースルーを用いることにより一部熱融着する方法により交絡しておいてもよい。かかる交絡方法は単独でも複数の交絡方法を組み合わせて用いてもよい。
【００４４】
熱エンボス加工により熱融着する場合は、通常、エンボス面積率が５〜３０％、好ましくは５〜２０％の範囲にある。刻印形状は、円、楕円、長円、正方、菱、長方、四角、キルト、格子、亀甲やそれら形状を基本とする連続した形が例示される。
【００４５】
本発明の不織布は、種々用途により、単独でも他の層と積層して用いてもよい。
【００４６】
本発明の不織布と積層される他の層は、具体的には、例えば、編布、織布、不織布、フィルム、紙製品等を挙げることができる。本発明の不織布と他の層を積層する（貼り合せる）場合は、熱エンボス加工、超音波融着等の熱融着法、ニードルパンチ、ウォータージェット等の機械的交絡法、ホットメルト接着剤、ウレタン系接着剤等の接着剤による方法、押出しラミネート等をはじめ、種々公知の方法を採り得る。本発明の不織布は、ホットメルト接着剤や押出しラミネート等、高温物質と接触する工程を経た後も、親水性が持続するので、製品の品質管理上、利便性が高い。
【００４７】
本発明の不織布と積層される不織布としては、他のスパンボンド不織布、メルトブロー不織布、湿式不織布、乾式不織布、乾式パルプ不織布、フラッシュ紡糸不織布、開繊不織布等、種々公知の不織布を挙げることができる。
【００４８】
かかる不織布を構成する材料としては、種々公知の熱可塑性樹脂、例えば、エチレン、プロピレン、１−ブテン、１−ヘキセン、４−メチル−１−ペンテン及び１−オクテン等のα−オレフィンの単独若しくは共重合体である高圧法低密度ポリエチレン、線状低密度ポリエチレン（所謂ＬＬＤＰＥ）、高密度ポリエチレン、ポリプロピレン、ポリプロピレンランダム共重合体、ポリ１−ブテン、ポリ４−メチル−１−ペンテン、エチレン・プロピレンランダム共重合体、エチレン・１−ブテンランダム共重合体、プロピレン・１−ブテンランダム共重合体等のポリオレフィン、ポリエステル（ポリエチレンテレフタレート、ポリブチレンテレフタレート、ポリエチレンナフタレート等）、ポリアミド（ナイロン−６、ナイロン−６６、ポリメタキシレンアジパミド等）、ポリ塩化ビニル、ポリイミド、エチレン・酢酸ビニル共重合体、ポリアクリロニトリル、ポリカーボネート、ポリスチレン、アイオノマー、熱可塑性ポリウレタンあるいはこれらの混合物等を例示することができる。これらのうちでは、高圧法低密度ポリエチレン、線状低密度ポリエチレン（所謂ＬＬＤＰＥ）、高密度ポリエチレン、ポリプロピレン、ポリプロピレンランダム共重合体、ポリエチレンテレフタレート、ポリアミド等が好ましい。
【００４９】
本発明の不織布と積層される他のスパンボンド不織布として、捲縮繊維より成る不織布を用いると、得られる積層体は、柔軟性、嵩高性、及び触感に優れる。また、熱可塑性樹脂及び熱可塑性エラストマーそれぞれの長繊維の混合繊維より成る不織布を延伸加工したものを用いると、得られる積層体は、前記特徴に加えて、伸縮性に優れる。
【００５０】
本発明の不織布を吸収性物品、例えば、使い捨ておむつのトップシート、セカンドシートあるいは吸収体を包むシート（コアラップ）に用いる場合は、繊度を０．５〜３デニール、目付を７〜５０ｇ／ｍ2の範囲とすることが好ましい。
【００５１】
また、本発明の不織布を吸収性物品の吸収体を包むシート（コアラップ）に用いる場合は、前記メルトブロー不織布と積層して用いてもよい。
【００５２】
本発明の不織布と積層されるフィルムとしては、本発明の不織布の特徴である親水性を生かす、通気性（透湿性）フィルムが好ましい。かかる通気性フィルムとしては、種々公知の通気性フィルム、例えば、透湿性を有するポリウレタン系エラストマー、ポリエステル系エラストマー、ポリアミド系エラストマー等の熱可塑性エラストマーからなるフィルム、無機あるいは有機微粒子を含む熱可塑性樹脂からなるフィルムを延伸して多孔化してなる多孔フィルム等を挙げることができる。多孔フィルムに用いる熱可塑性樹脂としては、高圧法低密度ポリエチレン、線状低密度ポリエチレン（所謂ＬＬＤＰＥ）、高密度ポリエチレン、ポリプロピレン、ポリプロピレンランダム共重合体あるいはそれらの組成物等のポリオレフィンが好ましい。
【００５３】
本発明の不織布は、本発明の目的を損なわない範囲で、ギア加工、印刷、塗布、ラミネート、熱処理、賦型加工などの二次加工を施して用いてもよい。
【００５４】
＜不織布の製造方法＞
不織布の原料として短繊維を用いる場合は、種々公知の製造方法、例えば、湿式法あるいは乾式法（カード）により製造し得る。
【００５５】
＜長繊維不織布の製造方法＞
本発明の長繊維不織布は、種々公知の不織布の製造方法により製造し得るが、スパンボンド法により製造する方法が、生産性に優れる点で好ましい。
【００５６】
本発明の長繊維不織布をスパンボンド法により製造する場合は、オレフィン系重合体組成物の単繊維からなるスパンボンド不織布を製造する場合は１つの押出機で１８０〜２５０℃、好ましくは１９０〜２３０℃で溶融し、紡糸ノズルを有する１８０〜２５０℃、好ましくは１９０〜２３０℃に設定した紡糸口金から０．４〜１．５ g／分、好ましく０．５〜０．８g／分の単孔吐出量で吐出させて、繊維を紡出し、紡出した繊維を１０〜４０℃、好ましくは２０〜４０℃の冷却用エアにより冷却するとともに、２０００〜７０００ｍ／分、好ましく３０００〜６０００ｍ／分の高速エアにより繊維を牽引細化して所定の繊度とし、捕集ベルト上に捕集して所定の厚さ（目付）に堆積させた後、ニードルパンチ、ウォータージェット、超音波等の手段を用いる方法、あるいはエンボスロールを用いる熱エンボス加工またはホットエアースルーを用いることにより一部熱融着する方法等の交絡方法で交絡することにより製造し得る。
【００５７】
＜吸収性物品＞
本発明の吸収性物品は、前記不織布、好ましくは長繊維不織布をトップシート及び／又はセカンドシート、あるいは吸収体を包むシート（コアラップ）に用いてなる吸収性物品である。本発明の吸収性物品は、使い捨ておむつ、パンツあるいは生理用品、尿取りパッド、ペット用シートなどを含む。
【００５８】
とくに、使い捨ておむつのトップシート、セカンドシートあるいは吸収体を包むシート（コアラップ）に用いる場合、オレフィン系重合体組成物の繊維からなる不織布を用いる場合は、オレフィン系重合体１００重量部に対して、ポリ（オキシアルキレン）ジオールのジ脂肪酸エステルを０．５〜５重量部及びポリ（オキシアルキレン）ソルビタン・トリ脂肪酸エステルを０．０１〜２．５重量部含むことが好ましい。
【実施例】
【００５９】
以下、実施例に基づいて本発明をさらに具体的に説明するが、本発明はこれらの実施例に限定されるものではない。【００６０】
なお、実施例及び比較例における物性値等は、以下の方法により測定した。また、以下（１）液流れ（親水性）の測定では、人工尿として、表面張力が７０＋／−２ｍＮ／ｍ塩化ナトリウムの水溶液（９ｇ／リットル）を用いた。【００６１】
また、（１）液流れの測定は、不織布を製造してから２４時間経過後４８時間以内（加熱処理なし）、及び不織布を製造してから２４時間以上経過した不織布を設定温度８０℃で２時間加熱処理した後取り出して２時間以内（加熱処理あり）の２条件で測定した。【００６２】
（１）液流れ
不織布より試料（１５０ｍｍ×４００ｍｍ）を採取した。４５度に傾斜させて固定した板上に、市販の紙おむつからトップシートを剥がして固定し、剥がしたトップシートのあった場所と同じ位置に試料を置いた。試料面より約１０ｍｍの高さから１００ｍｌビュレットにて人工尿８０ｍｌを一気に落下させ（ビュレットの栓を全開）、試料表面を流れた液滴の先端部と最初の落下点との距離を測定した。この距離が短いほど親水性が良いことを示した。【００６３】
（２）押出性能
オレフィン系重合体組成物を２００℃に設定した押出機に投入し、その際の押出状態を以下の基準に基づき評価した。【００６４】
○：スクリューの回転と共に溶融材料が押出される。【００６５】
×：スクリューを回転させても溶融材料が押出されず、押出機内でスリップする。【００６６】
（３）発煙性
スパンボンド法により２００℃にて溶融したオレフィン系重合体組成物を紡糸した際のノズル部からの発煙状態を以下の基準に基づき評価した。【００６７】
○：親水剤を練り込みしない状態とほぼ同等の発煙状態。【００６８】
×：発煙が著しく認められる、または認められないが８時間以内に停止し、紡糸部に付着した発煙成分を清掃する必要がある状態。【００６９】
（４）目付け（ｇ／ｍ2）
不織布の任意の位置から１００ｍｍ×１００ｍｍの試料を１０枚採取し、それぞれの質量（ｇ）を測定した。それらの平均値を求め、１ｍ2当りの質量に換算して目付け（ｇ／ｍ2）とした。【００７０】
[実施例１]
表１に示すポリ（オキシエチレン）‐１，６−ヘキサンジオール・ジラウレート（ジエステル−１）を１９重量部、及び表１に示すポリ（オキシエチレン）ソルビタン・トリオレート（トリエステル‐１）を１重量部および融点（Ｔｍ）：１４２℃、ＭＦＲ：６０ｇ／１０分のプロピレン・エチレンランダム共重合体（ＰＰ−１）：８０重量部に酸化防止剤（Ｃｉｂａ社製、商品名Ｉｒｇａｆｏｓ１６８）を０．０５重量部加え、２３０℃で溶融混練して押出し、ペレット状のマスターバッチ（親水剤―１）を用意した。【００７１】
次いで、融点（Ｔｍ）：１４２℃、ＭＦＲ：６０ｇ／１０分のプロピレン・エチレンランダム共重合体（ＰＰ−１）９２．５重量部に対して、前記親水剤−１を７．５重量部加えて混合し、プロピレン系重合体組成物（組成物−１）を得た。【００７２】
押出性能を評価するために、組成物‐１を、単軸押出機（スクリュー径３０ｍｍ、Ｌ／Ｄ＝３０）に投入し、押出量４．４ｋｇ／ｈｒ、樹脂温度２００℃にて加熱溶融させたところ、押出機スクリューへの組成物−１の食込み状態は親水剤を加えない時と同様で良好（○）であった。【００７３】
次いで、組成物‐１を用いて、スパンボンド法により溶融紡糸し、長繊維不織布を得た。このとき、紡糸ノズル出口より、親水剤−１に由来する白煙はほとんど認められず添加しなかった場合と差がなかった。紡糸に続いて、熱エンボス加工を行い、目付けが２０ｇ／ｍ2の長繊維不織布を得た。次いで、刻印形状が菱形、エンボス面積率が１８％、エンボス面積（刻印一つ当たりの面積）が０．４１ｍｍ2のエンボスロールを用いて、エンボスロールおよび平滑ロールの温度を１２５℃、線圧力を６０Ｎ／ｍｍとして、熱エンボス加工した。長繊維不織布を製造してから２４時間経過後、４８時間以内に親水性を測定した（熱処理なし）。また、製造してから２４時間以上経過した長繊維不織布をオーブン（エスペック社製、タバイセイフティオーブン  ＳＴＳ２２２）内の中央付近に吊り下げ、設定温度８０℃で２時間加熱処理した後、取り出して２時間以内に同様の測定を行った（加熱処理あり）。【００７４】
得られた長繊維不織布の物性を、前記記載の方法で測定した。結果を表１に示す。【００７５】
［実施例２〜５］
実施例１で用いたジ脂肪酸エステル‐１、およびトリ脂肪酸エステル‐１の添加量を表１に示す通りに変更した以外は実施例１と同様に行い長繊維不織布を得た。得られた長繊維不織布の物性および結果を表１に示す。【００７６】
［実施例６］
実施例１で用いたジ脂肪酸エステル‐１に替えて、表１に示す、式（１）におけるＲ1とＲ2に炭素数１７のアルキル基（ジエステル‐２）を用いる以外は実施例１と同様に行い長繊維不織布を得た。得られた長繊維不織布の物性および結果を表１に示す。【００７７】
【表１】
0005414888.tif 000002
【００７８】
［比較例１］
実施例１で用いたジエステル‐１のみを添加し、トリエステル‐２は添加しない以外は実施例１と同様にペレット状のマスターバッチ（親水剤―１）を用意しようとしたが、ジ脂肪酸エステル‐１のプロピレン系重合体への親和性が低いために混練することができず、その後の成形が不可となった。【００７９】
［比較例２］
実施例１で用いたジエステル‐１に替え、表１に示す、ジエステル‐３（式（１）における１，６−ヘキサンジオール基を１,４-ブタンジオール基に変更）を添加し、トリエステル‐１は添加しない以外は実施例１と同様にペレット状のマスターバッチ（親水剤―１）を用意しようとしたが、親水剤の樹脂への親和性が低いために混練することができず、その後の成形が不可となった。【００８０】
［比較例３］
実施例１で用いたジエステル‐１に替えて、表１に示す、ジエステル‐４（式（１）におけるＲ1とＲ2に炭素数９のアルキル基）を用いた以外は実施例１と同様に、実施例１と同様に行い長繊維不織布を得たが、成形時の発煙が著しく認められ×であった。得られた長繊維不織布の物性および結果を表２に示す。【００８１】
［比較例４］
実施例１で用いたジ脂肪酸エステル‐１に替えて、表１に示す、ジエステル‐５（式（１）におけるｎを２、ａ＋ｂ＝３）を用いた以外は実施例１と同様に、実施例１と同様に行い長繊維不織布を得たが、成形時の発煙が著しく認められ×であった。得られた長繊維不織布の物性および結果を表２に示す。【００８２】
［比較例５］
実施例１で用いたジエステル‐１に替えて、表１に示す、ジ脂肪酸エステル‐６（式（１）におけるｎを２、ａ＋ｂ＝３０）を用いた以外は実施例１と同様に、実施例１と同様に長繊維不織布の製造を試みたが、押出機のスクリューを回転させても、溶融材料が押出されず、押出機内でプロピレン重合体組成物がスリップし、長繊維不織布を得ることができなかった。【００８３】
【表２】
0005414888.tif 000003
【産業上の利用可能性】
【００８４】
本発明の繊維及び当該繊維を含む不織布は、繊維を紡糸する際の発煙が抑制され、しかも、得られる繊維および不織布は、優れた初期親水性および耐久親水性を示し、衛生材料として、幅広い用途に、好適に用いることができる。